(57)【要約】【課題】プラスチックフィルムを基板とすることで、表示装置の薄型軽量化が可能であり、カラーフィルタをインクジェット印刷方式で形成することで、低温形成が可能であり、さらにロールツーロールプロセスで形成することで、低コスト化が望める可撓性カラーフィルタ基板及びその製造方法を提供することを目的とする。【解決手段】プラスチックフィルムの少なくとも片面にガスバリア層を有するロール状基材上のガスバリア層上に、１）フォトリソ法でパターン状遮光層を形成する工程、２）前記パターン状遮光層上全面に受像層を形成する工程、３）前記パターン状遮光層の開口部に相当する位置の受像層上にインクジェット印刷により赤、緑、青の着色インキを選択的に付与し、着色層を形成する工程、４）前記画素を含む全面にオーバーコート層を形成する工程（全てロールツーロール）からなることを特徴とする。【選択図】なし【特許請求の範囲】
【請求項１】
プラスチックフィルムと、
前記プラスチックフィルムの少なくとも片面に設けられたガスバリア層と、
前記ガスバリア層上に設けられたパターン状遮光層と、
前記パターン状遮光層の上、全面に設けられた受像層と、
前記パターン状遮光層の開口部に相当する位置に設けられた着色層と、
前記パターン状遮光層及び前記着色層の上の全面に設けられたオーバーコート層とを含むことを特徴とするカラーフィルタ基板。
【請求項２】
前記プラスチックフィルムが、架橋樹脂とガラス繊維を含み、該ガラス繊維が、プラスチックフィルム組成物に対して１０〜９０重量％配合され、且つ該プラスチックフィルムの３０℃から１５０℃における線膨張係数が、０ｐｐｍ／℃以上、４０ｐｐｍ／℃以下であることを特徴とする請求項１に記載のカラーフィルタ基板。
【請求項３】
前記ガスバリア層が、ケイ素の酸化物、窒化物または酸化窒素化物を主成分として含み、水蒸気透過率が、０．１ｇ／（ｍ２・２４ｈｒ）以下であることを特徴とする請求項１又は２のいずれかに記載のカラーフィルタ基板。
【請求項４】
前記パターン状遮光層が、少なくとも黒色顔料、感光性樹脂、光開始剤を含み、黒色顔料が、遮光層組成物に対して３０〜６０重量％配合され、且つ被膜の反射濃度が３．０以上であることを特徴とする請求項１〜３のいずれかに記載のカラーフィルタ基板。
【請求項５】
前記受像層が、少なくとも分子量１０万以上のアクリル系共重合樹脂を含み、アクリル系共重合樹脂のＴｇが５０℃以下、受像層被膜の全光線透過率が９０％以上であることを特徴とする請求項１〜４のいずれかに記載のカラーフィルタ基板。
【請求項６】
少なくとも片面にガスバリア層を有するロール状基材を用いたカラーフィルタ基板の製造方法であって、
（１）フォトリソグラフィー法でガスバリア層上にパターン状遮光層を形成する工程、
（２）前記パターン状遮光層上全面に受像層を形成する工程、
（３）前記パターン状遮光層の開口部に相当する位置の受像層上にインクジェット印刷により赤、緑、青の着色インクを選択的に付与し、着色層を形成する工程、
（４）前記遮光層、着色層を含む全面にオーバーコート層を形成する工程、
を含み、且つ前記（１）〜（４）のすべての工程がロールツーロールプロセスからなることを特徴とするカラーフィルタ基板の製造方法。
【請求項７】
前記オーバーコート層が、熱、光、電子線のうち、少なくとも一つ以上のエネルギーで硬化する樹脂を含み、前記オーバーコート層の全光線透過率が９０％以上であることを特徴とする請求項６に記載のカラーフィルタ基板の製造方法。
【請求項８】
前記（３）工程のインクジェット印刷で用いる着色インクが、少なくとも着色顔料と沸点１５０℃以上の溶剤種を含み、インクの粘度が２０ｃｐｓ以下、表面張力が３５ｍＮ／ｍ以下であることを特徴とする請求項６又は７のいずれかに記載のカラーフィルタ基板の製造方法。
【請求項９】
前記ガスバリア層が、ロール状基材上にスッパタリング法により形成されることを特徴とする請求項６〜８のいずれかに記載のカラーフィルタ基板の製造方法。
【請求項１０】
前記（１）工程が、マイクログラビア方式により遮光層材料を塗布、乾燥し、一定範囲で間欠に露光後、現像、水洗、硬化して、ロールツーロール形成されることを特徴とする請求項６〜９のいずれかに記載のカラーフィルタ基板の製造方法。
【請求項１１】
前記（２）工程が、受像層材料をマイクログラビア方式により塗布、乾燥して、ロールツーロール形成されることを特徴とする請求項６〜１０のいずれかに記載の可撓性カラーフィルタ基板の製造方法。
【請求項１２】
前記（３）工程が、インクジェット方式で、印刷ピッチに合わせてヘッドの回転角度を変えて、一定範囲で間欠に着色インクを選択的にパターン印刷処理、乾燥し、ロールツーロール形成で着色層を形成する工程であることを特徴とする請求項６〜１１のいずれかに記載のカラーフィルタ基板の製造方法。
【請求項１３】
前記（４）工程が、マイクログラビア方式によりオーバーコート材料を塗布、乾燥した後、熱、光、電子線のいずれかのエネルギーで前記オーバーコート材料を硬化して、オーバーコート層をロールツーロール形成する工程であることを特徴とする請求項６〜１２のいずれかに記載のカラーフィルタ基板の製造方法。
【発明の詳細な説明】
【技術分野】
【０００１】
本発明は、液晶表示装置等に使用されるカラーフィルタ基板及びその製造方法に係り、特に、プラスチックフィルム基材を使用した薄型軽量のカラーフィルタ基板及びその製造方法に関する。
【背景技術】
【０００２】
近年、液晶ディスプレイは４０インチを超える大型ＴＶから２インチ程度のモバイル用まであり、そのサイズ、用途は多種多様化している。特に情報端末としてのモバイル分野における表示画素の高解像度化、軽量化、多機能化、等の技術革新は目覚しいものがある。今後のユビキタスネットワークの広がりにより、これらの情報端末は「いつでも、どこでも」利用できることが今まで以上に重要になってくる。こういった背景から次世代ディスプレイは薄く、軽く、壊れにくいという特徴を持つべきであることが予想される。プラスチック基板を用いた液晶ディスプレイは上述した次世代ディスプレイを実現するための手段として有用な技術であり、ガラス基板では成し得ないディスプレイを実現できる。  
【０００３】
従来のプラスチックフィルムでは、ガラスを基板とする液晶ディスプレイの製造プロセスに対応し得る耐熱性、寸法安定性を有するものは得られていなかったが、近年、従来のプラスチックフィルムに比べて優れた耐熱性、寸法安定性を有する基板が開発されている（特許文献１、２）。しかし、従来通りの液晶ディスプレイ形成プロセスに対応するのは難しく、各部材の材料、プロセスの見直しが必要であり、カラー化に必要不可欠なカラーフィルタも例外ではない。
【０００４】
現在、ガラスを基板としたカラーフィルタの形成方法は顔料分散型レジストによりフォトリソ方式で形成されるのが一般的である。この方式でのプロセスは塗布→露光→現像→熱硬化の工程を遮光層、Ｒ，Ｇ，Ｂ着色層の４工程を順次繰り返し、各工程間で高温処理により塗膜を熱硬化して他の色との混色を防止することが必要である。品質には優れた方式だが、製造プロセスが長く、その製造設備も大規模なものになる。また、必要な部分以外は現像工程で除去されてしまうため、材料の使用効率も低く、コストも高くなる。
【０００５】
こうしたフォトリソ方式の課題点を克服すべく、近年、インクジェット印刷方式によるカラーフィルタ形成技術の研究開発が盛んになってきている。製造プロセスの短縮、製造設備の小スペース化、材料使用効率の向上、コストダウンに加え、プロセス処理温度の低温化が期待される。
【０００６】
インクジェット印刷はパソコンの周辺機器のプリンタに代表される印刷技術であるが、近年では、様々な分野における工業用途での応用展開が期待されている。その利点としては、主に次の３点が挙げられる。第１に必要な部分に必要な量をパターン印刷出来る、すなわちオンデマンド印刷であるため、材料の消費が最小限で済み、環境への負荷も極めて小さい。第２にパソコンなど上で作成したデータを直接印刷出来るため、マスク、版などの間接部材を必要とせず、コストダウン、工程短縮が可能である。第３に現像、エッチングなどの工程を必要としないため化学的な影響で材料の特性が劣化することがなく、また、非接触印刷であるため原版などが接触して基板を損傷することがない。
【０００７】
こうした背景からインクジェット印刷技術は、液晶ディスプレイ用のカラーフィルタ、有機ＥＬ（高分子）、有機ＴＦＴ、プリント配線板、といったエレクトロニクス分野で盛んに研究開発が行われている。
【０００８】
インクジェット印刷でカラーフィルタを形成する場合、高精細なパターンを要求されるブラックマトリクスまでインクジェット印刷で形成するのは現状、困難であるため、ブラックマトリクスのみ従来技術であるフォトリソ法で形成するのが一般的である。また、インクジェット印刷でカラーフィルタ着色層のパターン形成する場合、インクの着弾制御が必要であり、その構成は大別して２つに分けられる。
【０００９】
１つはブラックマトリクスパターンを隔壁として、仕切られた開口部内にインクを付与して着色層を形成する方法である（特許文献３、４）。この方法はフォトリソに近い画素状態が期待出来るが、インクジェット印刷後の乾燥条件や基板の動きなどのプロセス面に大きく影響される。
【００１０】
もう１つはブラックマトリクスパターン上に受像層を設け、露光処理などで遮光膜上の受像層を撥インク処理し、開口部上の親インク部分に相当する位置にインクを付与し、着色層を形成する方法である（特許文献５）。この方法は、インクジェット印刷直後に画素状態はほぼ固定されるためプロセス面の影響が少ない。しかし、受像層の露光処理など工程が煩雑であり、また、画素表面形状を均一に形成するのが困難である。
【特許文献１】ＷＯ２００３／０６４５３０号公報
【特許文献２】ＷＯ２００３／０６４５３５号公報
【特許文献３】特開平１０−１０４４２０号公報
【特許文献４】特開平１０−２０６６２７号公報
【特許文献５】特開平０９−１５５８０号公報
【発明の開示】
【発明が解決しようとする課題】
【００１１】
本発明は、上記事情に鑑みてなされたもので、プラスチックフィルムを基板とすることで、表示装置の薄型軽量化が可能であり、カラーフィルタをインクジェット印刷方式で形成することで、低温形成が可能であり、さらにロールツーロールプロセスで形成することで、低コスト化が望める可撓性カラーフィルタ基板及びその製造方法を提供することを目的とする。
【課題を解決するための手段】
【００１２】
上記課題を解決するため、本発明に係るカラーフィルタ基板は、プラスチックフィルムの少なくとも片面にガスバリア層を有するロール状基材上のガスバリア層上に、１）フォトリソ法でパターン状遮光層を形成する工程、２）前記パターン状遮光層上全面に受像層を形成する工程、３）前記パターン状遮光層の開口部に相当する位置の受像層上にインクジェット印刷により赤、緑、青の着色インキを選択的に付与し、着色層を形成する工程、４）前記画素を含む全面にオーバーコート層を形成する工程、からなり、且つすべての工程がロールツーロールプロセスからなることを特徴とする。
【００１３】
また、本発明の前記プラスチックフィルムは、架橋樹脂とガラス繊維を含み、ガラス繊維が、プラスチックフィルム組成物に対して１０〜９０重量％配合され、且つ該プラスチックフィルムの３０℃から１５０℃における線膨張係数が、０ｐｐｍ／℃以上、４０ｐｐｍ／℃以下であることを特徴とする。
【００１４】
また、本発明の前記ガスバリア層は、ケイ素の酸化物、窒化物または酸化窒素化物を主成分として含み、水蒸気透過率が、０．１ｇ／（ｍ２・２４ｈｒ）以下であることを特徴とする。  
【００１５】
また、本発明の前記パターン状遮光層は、少なくとも黒色顔料と感光性樹脂を含み、黒色顔料が、遮光層組成物に対して３０〜６０重量％配合され、且つ遮光層被膜の反射濃度が３．０以上であることを特徴とする。
【００１６】
また、本発明の前記受像層は、少なくとも分子量１０万以上のアクリル系共重合樹脂を含み、アクリル系共重合樹脂のＴｇが５０℃以下、受像層被膜の全光線透過率が９０％以上であることを特徴とする。
【００１７】
また、本発明の前記着色インクは、少なくとも着色顔料と沸点１５０℃以上の溶剤種を含み、インクの粘度が２０ｃｐｓ以下、表面張力が３５ｍＮ／ｍ以下であることを特徴とする。
【００１８】
また、本発明の前記オーバーコート層は、熱、光、電子線のうち、少なくとも一つ以上のエネルギーで硬化する樹脂を含み、オーバーコート層被膜の全光線透過率が９０％以上であることを特徴とする。  
【００１９】
また、本発明の前記ガスバリア層は、スッパタリング法により形成されることを特徴とする。  
【００２０】
また、本発明の前記パターン状遮光層は、マイクログラビア方式により塗布、乾燥し、一定範囲で間欠に露光後、現像、水洗、硬化して、ロールツーロール形成されることを特徴とする。  
【００２１】
また、本発明の前記受像層は、マイクログラビア方式により塗布、乾燥して、ロールツーロール形成されることを特徴とする。  
【００２２】
また、本発明の前記着色層は、インクジェット方式で、印刷ピッチに合わせてヘッドの回転角度を変えて、一定範囲で間欠にパターン印刷処理、乾燥して、ロールツーロール形成されることを特徴とする。  
【００２３】
また、本発明の前記オーバーコート層は、マイクログラビア方式により塗布、乾燥後、熱、光、電子線のいずれかのエネルギーで硬化して、ロールツーロール形成されることを特徴とする。  
【００２４】
請求項１に記載された発明は、プラスチックフィルムと、前記プラスチックフィルムの少なくとも片面に設けられたガスバリア層と、前記ガスバリア層上に設けられたパターン状遮光層と、前記パターン状遮光層の上、全面に設けられた受像層と、前記パターン状遮光層の開口部に相当する位置に設けられた着色層と、前記パターン状遮光層及び前記着色層の上の全面に設けられたオーバーコート層とを含むことを特徴とするカラーフィルタ基板である。
【００２５】
請求項２に記載された発明は、
前記プラスチックフィルムが、架橋樹脂とガラス繊維を含み、該ガラス繊維が、プラスチックフィルム組成物に対して１０〜９０重量％配合され、且つ該プラスチックフィルムの３０℃から１５０℃における線膨張係数が、０ｐｐｍ／℃以上、４０ｐｐｍ／℃以下であることを特徴とする請求項１に記載のカラーフィルタ基板である。
【００２６】
請求項３に記載された発明は、
前記ガスバリア層が、ケイ素の酸化物、窒化物または酸化窒素化物を主成分として含み、水蒸気透過率が、０．１ｇ／（ｍ２・２４ｈｒ）以下であることを特徴とする請求項１又は２のいずれかに記載のカラーフィルタ基板である。
【００２７】
請求項４に記載された発明は、  前記パターン状遮光層が、少なくとも黒色顔料、感光性樹脂、光開始剤を含み、黒色顔料が、遮光層組成物に対して３０〜６０重量％配合され、且つ被膜の反射濃度が３．０以上であることを特徴とする請求項１〜３のいずれかに記載のカラーフィルタ基板である。
【００２８】
請求項５に記載された発明は、前記受像層が、少なくとも分子量１０万以上のアクリル系共重合樹脂を含み、アクリル系共重合樹脂のＴｇが５０℃以下、受像層被膜の全光線透過率が９０％以上であることを特徴とする請求項１〜４のいずれかに記載のカラーフィルタ基板である。
【００２９】
請求項６に記載された発明は、少なくとも片面にガスバリア層を有するロール状基材を用いたカラーフィルタ基板の製造方法であって、
（１）フォトリソグラフィー法でガスバリア層上にパターン状遮光層を形成する工程、
（２）前記パターン状遮光層上全面に受像層を形成する工程、
（３）前記パターン状遮光層の開口部に相当する位置の受像層上にインクジェット印刷により赤、緑、青の着色インクを選択的に付与し、着色層を形成する工程、
（４）前記遮光層、着色層を含む全面にオーバーコート層を形成する工程、
を含み、且つ前記（１）〜（４）のすべての工程がロールツーロールプロセスからなることを特徴とするカラーフィルタ基板の製造方法である。
【００３０】
請求項７に記載された発明は、前記オーバーコート層が、熱、光、電子線のうち、少なくとも一つ以上のエネルギーで硬化する樹脂を含み、前記オーバーコート層の全光線透過率が９０％以上であることを特徴とする請求項６に記載のカラーフィルタ基板の製造方法である。
【００３１】
請求項８に記載された発明は、前記（３）工程のインクジェット印刷で用いる着色インクが、少なくとも着色顔料と沸点１５０℃以上の溶剤種を含み、インクの粘度が２０ｃｐｓ以下、表面張力が３５ｍＮ／ｍ以下であることを特徴とする請求項６又は７のいずれかに記載のカラーフィルタ基板の製造方法である。
【００３２】
請求項９に記載された発明は、
前記ガスバリア層が、ロール状基材上にスッパタリング法により形成されることを特徴とする請求項６〜８のいずれかに記載のカラーフィルタ基板の製造方法である。
【００３３】
請求項１０に記載された発明は、
前記（１）工程が、マイクログラビア方式により遮光層材料を塗布、乾燥し、一定範囲で間欠に露光後、現像、水洗、硬化して、ロールツーロール形成されることを特徴とする請求項６〜９のいずれかに記載のカラーフィルタ基板の製造方法である。
【００３４】
請求項１１に記載された発明は、
前記（２）工程が、受像層材料をマイクログラビア方式により塗布、乾燥して、ロールツーロール形成されることを特徴とする請求項６〜１０のいずれかに記載の可撓性カラーフィルタ基板の製造方法である。
【００３５】
請求項１２に記載された発明は、前記（３）工程が、インクジェット方式で、印刷ピッチに合わせてヘッドの回転角度を変えて、一定範囲で間欠に着色インクを選択的にパターン印刷処理、乾燥し、ロールツーロール形成で着色層を形成する工程であることを特徴とする請求項６〜１１のいずれかに記載のカラーフィルタ基板の製造方法である。
【００３６】
請求項１３に記載された発明は、前記（４）工程が、マイクログラビア方式によりオーバーコート材料を塗布、乾燥した後、熱、光、電子線のいずれかのエネルギーで前記オーバーコート材料を硬化して、オーバーコート層をロールツーロール形成する工程であることを特徴とする請求項６〜１２のいずれかに記載のカラーフィルタ基板の製造方法である。
【発明の効果】
【００３７】
本発明によれば、プラスチックフィルムを基板とした可撓性カラーフィルタを、インクジェット印刷方式によりロールツーロールプロセスで形成することで、低温形成を可能とし、液晶ディスプレイの薄型軽量化が可能なカラーフィルタを低コスト化で容易に得ることが出来る。
【発明を実施するための最良の形態】
【００３８】
以下、本発明を実施するための最良の形態について、詳細に説明する。  
【００３９】
本発明で用いられるプラスチックフィルムは、架橋樹脂とガラス繊維とを含む。プラスチックフィルムは、ガラス繊維に架橋樹脂を含浸させて、この架橋樹脂を硬化させることにより得られる。
【００４０】
本発明のプラスチックフィルムを製造するために用いられる架橋樹脂としては、（Ａ）アクリレートなどの反応性モノマーを活性エネルギー線および／または熱によって架橋した樹脂又は（Ｂ）エポキシ樹脂が挙げられる。
【００４１】
本発明において、架橋させるのは後述のガラス繊維を含有せしめた後に行なうのが好ましい。
【００４２】
前記（Ａ）の好ましい架橋樹脂は、脂環式構造を有するアクリレート（ａ１）と、含イオウアクリレート及びフルオレン骨格を有するアクリレートから選ばれた少なくとも１種のアクリレート（ａ２）との架橋により得られる透明樹脂が挙げられる。（ａ１）はガラス繊維よりも屈折率の低い低屈折率モノマーであり、（ａ２）はガラス繊維よりも屈折率の高いモノマーである。以下にその両者について詳述する。
【００４３】
（ａ１）低屈折率モノマー
ガラス繊維よりも屈折率の低い反応性モノマーとしては、脂環式構造や脂肪族鎖を含む各種の（メタ）アクリレートを用いることができ、特に透明性や耐熱性の面から脂環式構造を有する（メタ）アクリレートが好ましい。
【００４４】
脂環式構造を有する（メタ）アクリレートとしては、脂環式構造を含み２つ以上の官能基を有する（メタ）アクリレートであればよく、反応性、耐熱性や透明性の点から下式（１）及び（２）から選ばれた少なくとも１種の（メタ）アクリレートが好ましい。
【００４５】
【化１】
2008242190.tif 000002
【００４６】
（式中、Ｒ１及びＲ２は各々独立に水素原子又はメチル基を示す。ａは１又は２を示し、ｂは０又は１を示す。）
【００４７】
【化２】
2008242190.tif 000003
【００４８】
（式中、Ｘは水素原子、−ＣＨ３、−ＣＨ２ＯＨ、ＮＨ２、
【００４９】
【化３】
2008242190.tif 000004
を示し、Ｒ３及びＲ４は、Ｈまたは−ＣＨ３、ｐは０または１である。）
【００５０】
式（１）においては、特に、Ｒ１、Ｒ２が水素で、ａが１、ｂが０である構造を持つジシクロペンタジエニルジアクリレートが粘度などの物性から好ましい。
【００５１】
また、式（２）において、特に、Ｘが−ＣＨ２ＯＣＯＣＨ＝ＣＨ２であり、Ｒ３、Ｒ４が水素であり、ｐが１である構造を持つパーヒドロ−１，４，５，８−ジメタノナフタレン−２，３，７−（オキシメチル）トリアクリレート、Ｘ、Ｒ３、Ｒ４がすべて水素であり、ｐが０または１である構造を持つアクリレートより選ばれた少なくとも１種のアクリレートが好ましい。特に、粘度等の点を考慮すると、Ｘ、Ｒ３、Ｒ４がすべて水素であり、ｐが０である構造を持つノルボルナンジメチロールジアクリレートが最も好ましい。式（２）の（メタ）アクリレートは、特開平５−７０５２３に開示の方法にて得られる。
【００５２】
ガラス繊維よりも屈折率の低い反応性モノマーとしては、下式（６）の環状エーテル（メタ）アクリレートも透明性や耐熱性が高いことから望ましい。
【００５３】
【化４】
2008242190.tif 000005
【００５４】
（式中、Ｒ１８及びＲ１９は各々独立に水素原子又はメチル基を示す。）
【００５５】
（ａ２）高屈折率モノマー
ガラス繊維よりも屈折率の高い反応性モノマーとしては、イオウや芳香族環を含む各種の（メタ）アクリレートを用いることができ、特に屈折率が高いことから含イオウ（メタ）アクリレートやフルオレン骨格を有する（メタ）アクリレートが好ましい。
【００５６】
本発明で用いられる含イオウ（メタ）アクリレートとしては、イオウを含む２つ以上の官能基を有する（メタ）アクリレートであればよく、耐熱性や透明性の点から下式（３）に示す（メタ）アクリレートが好ましい。
【００５７】
【化５】
2008242190.tif 000006
【００５８】
（式中、Ｘはイオウ又はＳＯ２を示し、Ｙは酸素又はイオウを示す。Ｒ５〜Ｒ１０は各々独立に水素原子又はメチル基を示す。ｎおよびｍは０〜２である。）
【００５９】
式（３）で示される（メタ）アクリレートの中でも、反応性、耐熱性や取り扱い易さからＸがイオウ、Ｙが酸素、Ｒ５〜Ｒ１０がすべて水素、ｎ及びｍがともに１であるビス［４−（アクリロイロキシエトキシ）フェニル］スルフィドが最も好ましい。
【００６０】
本発明で用いられるフルオレン骨格を有する（メタ）アクリレートとしては、フルオレン骨格を含み２つ乗の官能基を有する（メタ）アクリレートであれば特に限定されないが、耐熱性や透明性の点から下記の式（４）および（５）より選ばれた少なくとも１種の（メタ）アクリレートが好ましい。
【００６１】
【化６】
2008242190.tif 000007
【００６２】
（式中、Ｒ１１〜Ｒ１４は各々独立に水素原子又はメチル基を示す。ｒおよびｓは０〜２である。）
【００６３】
【化７】
2008242190.tif 000008
【００６４】
（式中、Ｒ１５〜Ｒ１７は各々独立に水素原子又はメチル基を示す。）
【００６５】
これらの中でも式（４）においてＲ１１〜Ｒ１４がすべて水素で、ｒ及びｓが１であるビス［４−（アクリロイロキシエトキシ）フェニル］フルオレンが最も好ましい。
【００６６】
これら低屈折率モノマーと高屈折率モノマーは、目的とする屈折率に応じて適宜の配合割合で混合して架橋を行うことができ、透明樹脂の屈折率を、これと組み合わせるガラス繊維の屈折率に合わせることができる。
【００６７】
本発明で用いられる２つ以上の官能基を有する（メタ）アクリレートには柔軟性付与などのため、所望の特性を損なうことのない範囲で、単官能（メタ）アクリレートを併用してもよい。この場合、樹脂成分全体の屈折率がガラス繊維の屈折率に適合するよう配合量を調整する。
【００６８】
反応性モノマーを紫外線等の活性エネルギー線により架橋、硬化させるには、樹脂組成物中にラジカルを発生する光重合開始剤を加えるのが好ましい。かかる光重合開始剤としては、例えばベンゾフェノン、ベンゾインメチルエーテル、ベンゾインプロピルエーテル、ジエトキシアセトフェノン、１−ヒドロキシ−シクロヘキシル−フェニルケトン、２，６−ジメチルベンゾイルジフェニルホスフィンオキシド、２，４，６−トリメチルベンゾイルジフェニルホスフィンオキシドなどが挙げられる。これらの光重合開始剤は２種以上を併用してもよい。
【００６９】
光重合開始剤の樹脂組成物中における含有量は、適度に硬化させる量であればよく、２つ以上の官能基を有する（メタ）アクリレート（ａ−１）および（ａ−２）の合計１００重量部に対し、０．０１〜２重量部が好ましく、さらに好ましくは、０．０２〜１重量部であり、最も好ましくは、０．１〜０．５重量部である。光重合開始剤の添加量が多すぎると、重合が急激に進行し、複屈折の増大、着色、硬化時の割れ等の問題が発生する。また、少なすぎると組成物を充分に硬化させることができず、架橋後に型に付着して取り外せないなどの問題が発生する恐れがある。
【００７０】
活性エネルギー線による硬化及び／又は熱重合による架橋後に高温で熱処理する場合は、その熱処理工程の中に、線膨張係数を低減する等の目的で、窒素雰囲気下又は真空状態で、２５０〜３００℃、１〜２４時間の熱処理工程を加えるのが好ましい。
【００７１】
（Ｂ）のエポキシ樹脂は、使用した硬化剤によって硬化後のエポキシ樹脂の屈折率が異なるが、本発明においては、各々、硬化後の屈折率が、用いられるガラス繊維の屈折率よりも低いか、或いは高くなるものであれば特に限定されない。
【００７２】
ガラス繊維として、ＥガラスやＳガラスなど屈折率が１．５２以上のガラス繊維を用いる場合、屈折率の低いエポキシ樹脂、或いは高いエポキシ樹脂としては、酸無水物を硬化剤として、（ｉ）比較的屈折率の低い脂環式エポキシ樹脂（下式（３）〜（８）など）、及び屈折率が中程度であるトリグリシジルイソシアヌレート（下式（９））から選ばれた少なくとも１種のエポキシ樹脂と、（ｉｉ）比較的屈折率の高いイオウ含有エポキシ樹脂（下式（１））及びフルオレン骨格含有エポキシ樹脂（下式（２））から選ばれた少なくとも１種のエポキシ樹脂の組み合わせなどが好ましい。
【００７３】
前記成分（ｉ）としては、それらのうち、トリグリシジルイソシアヌレートが耐熱性の点からより好ましい。
【００７４】
一方、ＮＥガラスなど屈折率が１．５２未満のガラス繊維を用いる場合、酸無水物を硬化剤として、（ｉ）比較的屈折率の低い脂環式エポキシ樹脂（下式（３）〜（８）など）から選ばれた少なくとも１種のエポキシ樹脂と、（ｉｉ）屈折率が中程度であるトリグリシジルイソシアヌレート（下式（９））、並びに比較的屈折率の高いイオウ含有エポキシ樹脂（下式（１））及びフルオレン骨格含有エポキシ樹脂（下式（２））から選ばれた少なくとも１種のエポキシ樹脂の組み合わせなどが好ましい。
【００７５】
上記の比較的屈折率の低いエポキシ樹脂としては、下式（３）〜（８）で示される脂環式エポキシ樹脂などが挙げられる。
【００７６】
【化８】
2008242190.tif 000009
【００７７】
（式中、Ｒ６はアルキル基またはトリメチロールプロパン残基を示し、ｑは１〜２０である。）
【００７８】
【化９】
2008242190.tif 000010
【００７９】
（式中、Ｒ７及びＲ８は各々独立して水素原子又はメチル基を示し、ｒは０〜２である。）
【００８０】
【化１０】
2008242190.tif 000011
【００８１】
（式中、ｓは０〜２である。）
【００８２】
また、上記の屈折率が中程度であるトリグリシジルイソシアヌレートは下式（９）にて示される。
【００８３】
【化１１】
2008242190.tif 000012
【００８４】
上記の比較的屈折率の高いイオウ含有エポキシ樹脂としては、イオウを含有し、２つ以上のエポキシ基を有するエポキシ樹脂であれば特に限定されず、耐熱性や透明性の点から下式（１）に示すエポキシ樹脂が好ましい。
【００８５】
【化１２】
2008242190.tif 000013
【００８６】
（式中、ＸはＳまたはＳＯ２を示し、ＹはＯまたはＳを示す。Ｒ１〜Ｒ４は各々独立に水素原子又はメチル基を示し、ｎは０〜２である。）
【００８７】
式（１）で示されるエポキシ樹脂の中でも、反応性、耐熱性や取り扱い易さから、ＸがＳＯ２、Ｙが酸素、Ｒ５〜Ｒ１０がすべて水素、ｎが０〜１であるビスフェノールＳが最も好ましい。
【００８８】
前記の比較的屈折率の高いフルオレン骨格含有エポキシ樹脂としては、フルオレン骨格を含有し、２つ以上のエポキシ基を有するエポキシ樹脂であれば特に限定されないが、耐熱性や透明性の点から下式（２）で示されるエポキシ樹脂が好ましい。
【００８９】
【化１３】
2008242190.tif 000014
【００９０】
（式中、Ｒ５は水素又はメチル基を示し、ｍは０〜２である。）
【００９１】
硬化後の屈折率の異なるエポキシ樹脂は、目的とする屈折率に応じて適宜の配合割合で混合し硬化することができ、エポキシ樹脂の屈折率をガラス繊維の屈折率に調整することができる。
【００９２】
本発明で用いられるエポキシ樹脂には、柔軟性付与するなどのため、所望の特性を損なうことのない範囲で、単官能のエポキシ化合物を併用してもよい。この場合、樹脂全体の屈折率をガラス繊維の屈折率に合うように配合量を調整する。
【００９３】
本発明に用いるエポキシ樹脂は、硬化剤もしくは重合開始剤存在下、加熱又は活性エネルギー線を照射し、硬化して用いる。硬化剤は、特に限定されないが、優れた透明性の硬化物が得られやすいことから、酸無水物系の硬化剤やカチオン系触媒が好ましい。
【００９４】
酸無水物の硬化剤としては、無水フタル酸、無水マレイン酸、無水トリメリット酸、無水ピロメリット酸、ヘキサヒドロ無水フタル酸、テトラヒドロ無水フタル酸、メチル無水ナジック酸、無水ナジック酸、無水グルタル酸、メチルヘキサヒドロ無水フタル酸、メチルテトラヒドロ無水フタル酸、メチル水添無水ナジック酸、水添無水ナジック酸などが挙げられ、中でも透明性が優れることからメチルヘキサヒドロ無水フタル酸およびメチル水添無水ナジック酸が好ましい。
【００９５】
酸無水物系硬化剤を使用する場合は、硬化促進剤を併用することが好ましい。この硬化促進剤としては、１，８−ジアザ−ビシクロ（５，４，０）ウンデセン−７、トリエチレンジアミン等の三級アミン類、２−エチル−４−メチルイミダゾール等のイミダゾール類、トリフェニルホスフィン、テトラフェニルホスホニウムテトラフェニルボレート等のリン化合物、四級アンモニウム塩、有機金属塩類、およびこれらの誘導体等があげられ、これらの中でもリン化合物が好ましい。これら硬化促進剤は、単独で用いてもよく２種以上を併用してもよい。
【００９６】
酸無水物系硬化剤の使用量は、エポキシ樹脂中のエポキシ基１当量に対して、酸無水物系硬化剤における酸無水物基を０．５〜１．５当量に設定することが好ましく、０．７〜１．２当量がより好ましい。
【００９７】
また、カチオン系触媒としては、酢酸、安息香酸、サリチル酸、パラトルエンスルホン酸等の有機酸、三フッ化ホウ素アミン錯体、三フッ化ホウ素のアンモニウム塩、芳香族ジアゾニウム塩、芳香族スルホニウム塩、芳香族ヨウドニウム塩、アルミニウム錯体を含有するカチオン系触媒等をあげることができ、これらの中でもアルミニウム錯体を含有するカチオン系触媒が好ましい。
【００９８】
本発明のプラスチックフィルムに配合されるガラス繊維の屈折率は特に限定されるものではないが、組み合わせる樹脂の屈折率の調整が容易なように１．５０〜１．５７の範囲にあるのが好ましい。特にガラス繊維の屈折率が１．５０〜１．５４である場合は、ガラスのアッベ数に近い樹脂が選択できるため好ましい。樹脂とガラスとのアッベ数が近いと広い波長領域において両者の屈折率が一致し、広い波長領域で高い光線透過率が得られる。
【００９９】
本発明に用いるガラス繊維は、ガラス繊維フィラメント（短繊維又は長繊維）、ガラス繊維織布、ガラス繊維不織布などのいずれでもよいが、中でもガラス繊維織布が好ましい。なお、本発明でガラス繊維という場合には、ガラスパウダー、ガラスビーズ、１ｍｍ以下のガラス繊維（短繊維）は含まない。
【０１００】
ガラスの種類としては、Ｅガラス、Ｃガラス、Ａガラス、Ｓガラス、Ｄガラス、ＮＥガラス、Ｔガラス、クォーツ、低誘導率ガラス、高誘導率ガラスなどが挙げられ、中でもアルカリ金属などのイオン性不純物が少なく、入手が容易なＥガラス、Ｓガラス、Ｔガラス、ＮＥガラスが好ましい。
【０１０１】
ガラス繊維としてガラス繊維織布を用いる場合、フィラメントの織り方に限定はなく、平織り、ななこ織り、朱子織り、綾織りなどが適用でき、中でも平織りが好ましい。
【０１０２】
ガラス繊維織布の厚みは、通常、３０〜２００μｍであるのが好ましく、より好ましくは４０〜１５０μｍである。
【０１０３】
ガラス繊維織布やガラス不織布などのガラス繊維布は１枚だけでもよく、複数枚を重ねて用いてもよい。
【０１０４】
プラスチックフィルム組成物におけるガラス繊維の配合量は、１０〜９０重量％が好ましく、より好ましくは２０〜８０重量％、さらに好ましくは３０〜７０重量％である。ガラス繊維の配合量がこれより少ないと、線膨張係数が大きくなり本発明の範囲に入らなくなる傾向があり、一方、これより多いと成形外観が低下する傾向にある。
【０１０５】
ガスバリア層を有すると、プラスチックフィルムのガス透過性が大幅に低下するので、外気に含まれる水蒸気、酸素の透過を抑制することができる。液晶ディスプレイに用いる場合においても、ガスバリア層が無いと素子内への水蒸気や酸素などのガス混入により、表示品質を劣化させ寿命を短くする原因となる。
【０１０６】
本発明ではプラスチックフィルムにガスバリア層が少なくとも１層設けられる。ガスバリア層を有することで、ガス透過を抑制するだけでなく、プロセス中、洗浄などの液体に接触する工程においても、寸法変化を抑えることができる。
【０１０７】
ガスバリア層としては、透明性を有する無機膜を設けることが好ましい。特にこれに限定されるわけではないが、透明性、ガスバリア性の観点から酸化珪素、酸化アルミニウム、酸化タンタル、酸化窒化珪素、酸化窒化アルミニウム、ＳｉＡｌＯＮなどが使用できる。さらに耐酸、耐アルカリ性の観点から、ケイ素の酸化物、窒化物または酸化窒素化物を主成分とすることが好ましい。
【０１０８】
ガスバリア層は、蒸着、イオンプレーティング、スパッタリングなどの物理蒸着法（ＰＶＤ）法、プラズマＣＶＤ（ｃｈｅｍｉｃａｌ  ｖａｐｏｒ  ｄｅｐｏｓｉｔｉｏｎ）などの化学蒸着法、またはゾルゲル法などで作製することができる。中でもスパッタリング法で作製すると、密着力が高く、緻密でガスバリア性の高い膜が得られ易く好ましい。ガスバリア層の成膜工程は、枚葉方式あるいはロール・トゥ・ロール方式のいずれも適用できるが、プラスチックフィルム上に成膜を行なうため、ロール・トゥ・ロール方式で行なうと生産性が向上する。ケイ素の酸化物、窒化物または酸化窒素化物のスパッタリング成膜は、ＤＣ（直流）スパッタリング法、ＲＦ（高周波）スパッタリング法、これにマグネトロンスパッタリングを組み合わせた方法、さらに中間的な周波数領域を用いたデュアルマグネトロン（ＤＭＳ）スパッタリング法などの従来技術を、単独でまたは組み合わせて用いることができる。スパッタリング雰囲気中には、Ｈｅ、Ｎｅ、Ａｒ、Ｋｒ、Ｘｅ等の不活性ガス、酸素、窒素のうち少なくとも１種のプロセスガスを用いることができる。ＤＣスパッタリングやＤＭＳスパッタリングでケイ素の酸化物、窒化物または酸化窒素化物のスパッタリングを行なう際には、そのターゲットにＳｉを用いることができる。プロセスガス中に酸素や窒素を導入することで、ケイ素の酸化物、窒化物または酸化窒素化物の薄膜を作ることができる。ＲＦ（高周波）スパッタリング法でこれらを成膜する場合は、ＳｉＯ２やＳｉ３Ｎ４などのセラミックターゲットを用いることもできる。生産性の観点から、Ｓｉターゲットを用い、ＤＣスパッタリングやＤＭＳスパッタリング等で、酸素や窒素を導入しながら成膜することが好ましい。
【０１０９】
ガスバリア層は両面あるいは片面に２層以上設けても良い。特に、両面にガスバリア層を設けると、工程中の寸法変化が抑えられるため好ましい。片面に２層以上設ける場合、ガスバリア層の間に有機コート層が設けられていることが好ましい。この有機コート層を中間層に設けることは、バリア層を連続して２層設けた場合に比較して、ガス透過率が低下することから好ましい。これは、有機コート層が、先に設けられたバリア層の欠点を覆い隠して平滑化することで、次に設けるバリア層が前のバリア層の欠点をきっかけとした、ピンホールなどの欠点を作りにくくするためと考えられている。また、この有機コート層はプラスチックフィルムとガスバリア層の間にも設けられて良い。各有機コート層は、それぞれが同じ材料でも異なる材料でもよい。
【０１１０】
有機コート層は、通常、透明性、密着性および耐熱性を有する化合物が良く、熱可塑性樹脂、エポキシ樹脂などの熱硬化性樹脂、アクリル系架橋樹脂などの紫外線・電子線架橋樹脂などが挙げられるがこれらに限定されるものではない。有機コート層は原料化合物を溶液、ラテックスあるいは無溶媒のまま、ワイヤーバー、イクストルージョン、マイクログラビア、リバースロールなどの方法で形成することができる。かかる有機コート層の厚さは、０．５μｍから５μｍの範囲が、欠点の被覆性と密着性や透明性のバランスから好適である。
【０１１１】
本発明に係る可撓性カラーフィルタ基板では、パターン状遮光層は、ガスバリア層と受像層との間に設けられる。そのパターン形状は、格子状あるいはストライプ状等である。パターン状遮光層は、着色層の各パターンの間隙に、着色層の各パターンの周囲を囲うように形成され、これにより、表示装置における着色層の表示色の混色を防ぎ、画像のコントラストを上げることができる。また、パターン状遮光層は、全面ではなく部分的に形成されるので、パターン状遮光層を設けても、ガスバリア層とインク受像層は、その少なくとも一部が直接接している。  
【０１１２】
パターン状遮光層の形成材料としては、黒色遮光材、感光性ポリマー、光重合性モノマー、光重合開始剤及び溶剤を主成分とし、任意に分散剤等を配合した塗布組成物を使用することができる。本発明のパターン状遮光層を構成する材料としては、遮光性に優れること、アルカリ現像性を有すること、露光時の感度に優れること、などの性能が要求される。
【０１１３】
黒色遮光材としては、黒色顔料、黒色染料、及び無機材料などがあげられ、例えば黒色有機顔料、カーボンブラック、アニリンブラック、黒鉛、酸化チタン、及び鉄黒からなる群から選択される１種または２種以上を混合して用いることができる。
【０１１４】
感光性ポリマーとしては、感光性を付与するエチレン性不飽和二重結合、および現像性を付与するカルボキシキル基を有するアクリルポリマーが好適に用いられる。
【０１１５】
光重合性モノマーとしては、エチレン性不飽和二重結合を有する二官能以上のモノマー、オリゴマー、プレポリマー等を用いることが出来る。光重合性モノマーの具体例としては、例えば、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，６−ヘキサンジオールジ（メタ）アクリレート、トリメチロールプロパントリ（メタ）アクリレート、ジペンタエリスリトールヘキサ（メタ）アクリレート等を挙げることが出来る。これらの化合物は、単独叉は２種以上を混合して用いることができる。
【０１１６】
光開始剤としては、１−ヒドロキシ−シクロヘキシル−フェニルケトン、２−ヒドロキシ−２−メチル−１−フェニルプロパン−１−オン、ベンゾフェノン、２−メチル−１−｛４−（メチルチオ）フェニル｝−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイル−ジフェニル−フォスフィンオキサイド、１，２−オクタンジオン、１−｛４−（フェニルチオ）−，２−（Ｏ−ベンゾイルオキシム）｝等を挙げることができる。これらの化合物は、単独叉は２種以上を混合して用いることができる。
【０１１７】
分散剤としては、非イオン性界面活性剤例えばポリオキシエチレンアルキルエーテルなど、また、イオン性界面活性剤例えばアルキルベンゼンスルホン酸ナトリウム、ポリ脂肪酸塩、脂肪酸塩アルキルリン酸塩、及びテトラアルキルアンモニウム塩など、その他、有機顔料誘導体、及びポリエステルなどが挙げられる。分散剤は一種類を単独で使用してもよく、また、二種類以上を混合して使用してもよい。  
【０１１８】
溶剤としては、黒色樹脂組成物の塗布性、分散安定性などの点から、適宜選択して使用され、例えばトルエン、キシレン、エチルセロソルブ、エチルセロソルブアセテート、ジクライム、シクロヘキサノンなどが挙げられる。  
【０１１９】
以上説明した感光性黒色樹脂組成物を塗布し、フォトリゾグラフィによりパターニングすることにより、パターン状遮光層を形成することが出来る。  
【０１２０】
他の遮光層材料としては、金属ＣｒまたはＣｒ基合金の蒸着膜またはスパッタリング膜を使用することができる。金属ＣｒまたはＣｒ基合金からなる遮光層は、優れた耐食性および遮光性を有している。  
【０１２１】
また、パターン状遮光層の形成方法としては、蒸着またはスパッタリングにより形成された遮光層上に、フォトリゾグラフィによりレジストパターンを形成し、これをマスクとしてエッチングすることにより微小開口部分を有する格子状パターン膜を成形する方法が挙げられる。  
【０１２２】
更に、遮光層の反射率が高いと外部からの反射光が表示画像のコントラストを低下させるので、画像を一層見やすくするために、基材と遮光層の間にＣｒＯ，ＣｒＮなどの化合物薄膜からなる低反射膜を形成することも可能である。  
【０１２３】
パターン状遮光層の厚さは、例えば、黒色樹脂組成物からなる場合、好ましくは０．５μｍないし３．０μｍである。０．５μｍ未満では、十分な遮光性を得にくく、３．０μｍを超えると、カラーフィルタ形成時の表面平滑性が低下する傾向となる。  
【０１２４】
あるいは、パターン状遮光層が、例えばクロム金属またはクロム系合金からなる場合、その厚さは、好ましくは０．０５μｍないし０．５μｍである。０．０５μｍ未満では、十分な遮光性を得にくく、０．５μｍを超えると、可撓性が低下する傾向となる。  
【０１２５】
本発明に係る可撓性カラーフィルタ基板では、着色層の下地として受像層が設けられている。そのため、着色層を形成するための材料をインクジェット用インクとして調製し、インクジェット印刷機に適用して、この受像層上に、着色層を容易に形成することができる。
【０１２６】
受像層の形成材料としては、高分子ポリマー、溶剤を主成分とし、任意に微粒子などを添加した塗布組成物を使用することができる。本発明の受像層を構成する材料としては、透明であること、インク中の溶剤成分の吸収性、および色材の定着性に優れること、また変色や褪色がないこと、などの性能が要求される。
【０１２７】
高分子ポリマーとしては、ポリアクリル酸エステル、ポリメタアクリル酸エステル、ポリエチルアクリル酸エステル、スチレンーブタジエン共重合体、ブタジエン共重合体、アクリロニトリルーブタジエン共重合体、クロロプレン共重合体、架橋アクリル樹脂、架橋スチレン樹脂、フッ素樹脂、フッ化ビニリデン、ベンゾグアナミン樹脂、フエノール樹脂、ポリオレフィン樹脂、セルロース、スチレン−アクリル酸エステル共重合体、スチレン−メタアクリル酸エステル共重合体、ポリスチレン、スチレン−アクリルアミド共重合体、ｎ−イソブチルアクリレート、アクリロニトリル、酢酸ビニル、アクリルアミド、シリコーン樹脂、ポリビニルアセタール、ポリアミド、ロジン系樹脂、ポリエチレン、ポリカーボネート、塩化ビニリデン樹脂、ポリビニルアルコール、セルロース系樹脂、エポキシ樹脂、酢酸ビニル樹脂、エチレン−酢酸ビニル共重合体、酢酸ビニル−アクリル共重合体、塩化ビニル樹脂、ポリウレタン、等が挙げられるがこれに限定されるものではない。これらポリマーにアクリル基、カルボキシル基、イソシアネート基などの反応性部位を付与したもの、更にはこれらに必要に応じて架橋剤、光開始剤などを添加して、硬化型ポリマーとしても使用できる。
【０１２８】
溶剤としては、受像層組成物の塗布性、分散安定性などの点から、適宜選択して使用されるものであり、水、エチルアルコール、イソプロピルアルコール、トルエン、キシレン、エチルセロソルブ、エチルセロソルブアセテート、ジクライム、シクロヘキサノンなどが挙げられる。  
【０１２９】
また、インクの吸収性を高めるために、透明性を損なわない範囲内で、インク受像層に微粒子（フィラー）を含有させることも有効である。フィラーとしては、無機微粒子では微粉末珪酸、有機微粒子ではアクリル樹脂、スチレン樹脂、尿素ホルムアルデヒド樹脂、ベンゾグアナミン樹脂、シリコーン樹脂、及びフッソ樹脂などが挙げられる。透明性の点からは、アクリル樹脂が好ましい。また、フィラーの添加量は、インク受像層１００重量％に対し１〜１０重量％が好ましい。  
【０１３０】
受像層の厚さは、例えば０．３μｍないし１０μｍにすることができる。０．３μｍ未満では、溶剤の吸収性の低下に伴う印刷性の低下が生ずる傾向があり、１０μｍを超えると、溶剤の吸収性の増加に伴う印刷性の低下が生ずる傾向がある。  
【０１３１】
本発明に係る可撓性カラーフィルタ基板では、着色層を着色インクによりインクジェット印刷で受像層上にパターン形成塗布することにより形成される。
【０１３２】
着色インクの形成材料としては、着色顔料、溶剤、分散剤を主成分とした塗布組成物を使用することができる。本発明の着色インクとしては、インクジェットヘッドからの吐出性に優れること、すなわち低粘度、低表面張力であること、などの性能が要求される。
【０１３３】
着色顔料としては、Ｐｉｇｍｅｎｔ  Ｒｅｄ  ９、１９、３８、４３、９７、１２２、１２３、１４４、１４９、１６６、１６８、１７７、１７９、１８０、１９２、２１５、２１６、２０８、２１６、２１７、２２０、２２３、２２４、２２６、２２７、２２８、２４０、Ｐｉｇｍｅｎｔ  Ｂｌｕｅ  １５、１５：６、１６、２２、２９、６０、６４、Ｐｉｇｍｅｎｔ  Ｇｒｅｅｎ７、３６、Ｐｉｇｍｅｎｔ  Ｒｅｄ  ２０、２４、８６、８１、８３、９３、１０８、１０９、１１０、１１７、１２５、１３７、１３８、１３９、１４７、１４８、１５３、１５４、１６６、１６８、１８５、  Ｐｉｇｍｅｎｔ  Ｏｒａｎｇｅ３６、Ｐｉｇｍｅｎｔ  Ｖｉｏｌｅｔ２３などを挙げることができる。  さらに、これらの顔料は要望の色相を得るために１種または２種以上を混合して用いることができる。  
【０１３４】
溶剤としては、例えば２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、及びジエチレングリコールジメチルエーテルなどを、必要に応じて１種または２種類混合して用いることができる。  
【０１３５】
分散剤としては、非イオン性界面活性剤例えばポリオキシエチレンアルキルエーテルなど、また、イオン性界面活性剤例えば、アルキルベンゼンスルホン酸ナトリウム、ポリ脂肪酸塩、及び脂肪酸塩アルキルリン酸塩、テトラアルキルアンモニウム塩など、その他に有機顔料誘導体、及びポリエステルなどが挙げられる。分散剤は単独で、あるいは二種類以上を混合して使用することができる。
【０１３６】
本発明に係る可撓性カラーフィルタ基板では、オーバーコート層は、着色層を形成した受像層上に全面塗布することにより形成される。
【０１３７】
オーバーコート層の形成材料としては、硬化性ポリマー、架橋剤、溶剤を主成分とした塗布組成物を使用することができる。本発明のオーバーコート層としては、熱、光、電子線などのエネルギーにより硬化すること、透明であること、形成した塗膜の表面が平滑であること、また変色や褪色がないこと、耐溶剤性があること、などの性能が要求される。
【０１３８】
硬化性ポリマーとしては、エチレン性不飽和二重結合、イソシアネート基、カルボキシキル基、アミノ基、水酸基など、熱、光、電子線で硬化可能な成分を有するポリマーが使用することができる。
【０１３９】
架橋剤としては、例えば、２−ヒドロキシエチル（メタ）アクリレート、エチレングリコール（メタ）アクリレート、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，６−ヘキサンジオールジ（メタ）アクリレート、トリメチロールプロパントリ（メタ）アクリレート、ジペンタエリスリトールヘキサ（メタ）アクリレート等のアクリルモノマーやジカルボン酸ジヒドラジドはマロン酸ジヒドラジド、コハク酸ジヒドラジド、グルタル酸ジヒドラジド、アジピン酸ジヒドラジド、ピメリン酸ジヒドラジド、ズベリン酸ジヒドラジド、アゼライン酸ジヒドラジド、セバシン酸ジヒドラジド、ドデカン二酸ジヒドラジド、フタル酸ジヒドラジドのアミン系架橋剤、等を挙げることが出来る。これらの化合物は、単独で、叉は２種以上を混合して用いることが出来る。  
【０１４０】
溶剤としては、オーバーコート層組成物の塗布性、分散安定性などの点から、適宜選択して使用されるものであり、水、エチルアルコール、イソプロピルアルコール、トルエン、キシレン、エチルセロソルブ、エチルセロソルブアセテート、ジクライム、シクロヘキサノンなどが挙げられる。  
【０１４１】
オーバーコート層の厚さは、例えば０．３μｍないし１０μｍにすることができる。０．３μｍ未満では、表面の平滑性への効果が乏しく、また１０μｍを超えると可撓性に影響が生ずる傾向がある。  
【０１４２】
以下、本発明の実施例及び比較例を示し、本発明をより具体的に説明する。  
【０１４３】
＜実施例１＞
（ガラス繊維含有架橋樹脂入りプラスチックフィルムロールの作製）
下記多官能アクリレート樹脂組成物（架橋後の屈折率１．５３１）を下記ガラス繊維に含浸した後に紫外線硬化装置により連続的に硬化し、樹脂５０重量％、ガラス繊維５０重量％、幅３０ｃｍ、長さ１００ｍ、厚さ１００μｍのプラスチックフィルムを得た。
〜多官能アクリレート樹脂組成物〜
ジシクロペンタジエニルジアクリレート（式１）
（東亞合成（株）製Ｍ−２０３、架橋後の屈折率１．５２７）            ９６重量部
ビス［４−（アクリロイロキシエトキシ）フェニル］フルオレン（式４）
（東亞合成（株）試作品ＴＯ−２０６５、架橋後の屈折率１．６２４）      ４重量部
光重合開始剤  １−ヒドロキシ−シクロヘキシル−フェニル−ケトン
（チバスペシャリティケミカル製、イルガキュア１８４）              ０．５重量部
〜ガラス繊維〜
Ｓガラス系のガラスクロス（厚さ５０μｍ、屈折率１．５３０、ユニチカクロス製（＃２１１７））
得られたプラスチックフィルムの３０℃から１５０℃における線膨張係数は、１０ｐｐｍであった。またこのプラスチックフィルムのガラス転移温度は、ｔａｎδｍａｘで評価したところ２５０℃以上であった。このプラスチックフィルムの全光線透過率は９０．９％であった。
【０１４４】
（ガスバリア層付プラスチックフィルムロールの作製）
このプラスチックフィルムを、スパッタロールコート装置に装填し、ＤＣマグネトロンスパッタにより、Ｓｉをターゲットとして用いて、到達真空度１．０×１０−４Ｐａ以下、成膜温度１８０℃でプロセスガスとしてアルゴンガスと酸素ガスを導入し反応性スパッタでプラスチックフィルム上に膜厚７０ｎｍのＳｉＯｘ（ｘ＝１．８，ＸＰＳによる）の成膜を行って、ガスバリア層を形成した。
次にガスバリア層の上に、ロール巻き出し装置、マイクログラビアコーター、乾燥炉、ＵＶ照射装置、ロール巻取り装置を備える連続塗工機にて、エポキシアクリレートプレポリマー１００重量部、ジエチレングリコール２００重量部、酢酸エチル１００重量部、ベンゼンエチルエーテル２重量部、シランカップリング剤１重量部の均一混合溶液を、連続塗工機のマイクログラビアコーターで塗布し、１２０℃の乾燥ゾーンを通過させた後、紫外線を照射して、３μｍの厚さの有機コート層を形成した。
次にこの有機コート層を形成したプラスチックフィルムをこの有機コート層と反対面にガスバリア層を成膜するために、スパッタロールコート装置に装填し、ＤＣマグネトロンスパッタにより、Ｓｉをターゲットとして用いて、到達真空度１．０×１０−４Ｐａ以下、成膜温度１８０℃でプロセスガスとしてアルゴンガスと酸素ガスを導入し反応性スパッタで膜厚７０ｎｍのＳｉＯｘ（ｘ＝１．８，ＸＰＳによる）の成膜を行って、ガスバリア層を形成した。
【０１４５】
（パターン状遮光層付プラスチックフィルムロールの作製）
前記ガスバリア層付プラスチックフィルムロール上に、カーボンブラックを含有する黒色レジスト（新日鐵化学製、Ｖ−２５９ＢＫ）９８部に光開始剤（チバスペシャリティケミカル製、ダロキュアＴＰＯ）２部を添加した塗液をマイクログラビア方式により乾燥後膜厚が約１．５μｍとなるようにロールツーロールで連続塗布、プレ乾燥した。引き続き、露光装置および現像装置を備える連続パターニング装置を用いて、ブラックマトリクス線幅；２０μｍ、開口部幅；８０μｍのストライプ状パターンを配置したフォトマスクを介してパターン露光し、アルカリ現像、水洗を行った後、連続式乾燥炉にて１５０℃で２０分間の加熱硬化を行い、パターン状遮光層付プラスチックフィルムロールを形成した。
【０１４６】
（受像層付プラスチックフィルムロールの作製）
前記パターン状遮光層付プラスチックフィルムロール上に、メチルメタクリレート５０部、エチルアクリレート４０部、アクリル酸１０部を水２００部中で乳化重合し、アクリル共重合ポリマーを合成した。この塗液をマイクログラビア方式により乾燥後膜厚が約３．０μｍとなるようにロールツーロールで連続塗布、乾燥し、受像層付プラスチックフィルムロールを形成した。
【０１４７】
（インクジェット印刷用着色インクの調製）
メタクリル酸２０部、メチルメタクリレート１０部、ブチルメタクリレート５５部、ヒドロキシエチルメタクリレート１５部を乳酸ブチル３００部に溶解し、窒素雰囲気下でアゾビスイソブチルニトリル０．７５部を加え７０℃にて５時間の反応によりアクリル共重合樹脂を得た。得られたアクリル共重合樹脂を樹脂濃度が１０％になるようにプロピレングリコールモノメチルエーテルアセテートで希釈しアクリル共重合樹脂の希釈液とした。
この希釈液８０．１部に対し、赤インクは赤色顔料クロモフタルレッドＡ２Ｂ（Ｃ，Ｉ，Ｐｉｇ  Ｒｅｄ１７７  ６５３００：チバガイキー製）１９．０部、分散剤０．９部を添加、緑インクは緑色顔料リオノールグリーン２ＹＳ（Ｃ，Ｉ，Ｐｉｇ  Ｇｒｅｅｎ  ３６：東洋インキ製造製）１９．０部、分散剤０．９部を添加、青インクは青色顔料ヘリオゲンブルーＬ６７００Ｆ（ＢＡＳＦ製）１９．０部、分散剤０．９部を添加し、いずれも３本ロールにて混練し、赤色、緑色、青色の各着色ワニスを得た。この各着色ワニスをプロピレングリコールモノメチルエーテルアセテートで粘度が９〜１０ｃｐｓ程度になるように調整しＲ，Ｇ，Ｂ着色インクを得た。
【０１４８】
（着色層付プラスチックフィルムロールの作製）
次いでピエゾ方式、ノズル解像度５０ｄｐｉ、吐出量１０ｐｌのヘッドを搭載したロールツーロール対応インクジェット記録装置を用い、前記受像層付プラスチックフィルムロールのパターン状遮光膜の開口部に相当する所定位置に、前記Ｒ，Ｇ，Ｂそれぞれのインクを使用し、ストライプ状着色層パターンを１画面毎に間欠送りでインクジェット印刷して、着色層付プラスチックフィルムロールを形成した。
【０１４９】
（オーバーコート層付プラスチックフィルムロールの作製）
前記着色層付プラスチックフィルムロール上に、光硬化型アクリルポリマー（東亞合成製、アロニックスＵＶＴ−１０１）８０部、多官能アクリルモノマー（東亞合成製、Ｍ−３０５）１８部、光開始剤（チバスペシャリティケミカル製、ダロキュア４２６５）２部を混合した塗液をマイクログラビア方式により乾燥後膜厚が約３．０μｍとなるようにロールツーロールで連続塗布、乾燥後、ＵＶ照射により塗膜を硬化してオーバーコート層付プラスチックフィルムロールを形成した。
【０１５０】
（ロール状カラーフィルタ基板の評価）
前記工程を経ることにより得たインクジェット印刷方式によるロール状カラーフィルタ基板は、プラスチック基板の平滑性、ガスバリア性、遮光膜の遮光性、インクジェット吐出性能、着色層の均一性、耐溶剤性、カラーフィルタ基板の平滑性に優れた性能を示した。それぞれの評価の合格基準を下記に示す。
【０１５１】
・プラスチック基板の平滑性
プラスチック基板表面のＲａ（μｍ）値が０．０２以下であること
・ガスバリア性
水蒸気透過率が０．１ｇ／（ｍ２・２４ｈｒ）以下であること
・遮光膜の遮光性
遮光膜全面塗布時の反射濃度が３．０以上
・着色インクのインクジェットヘッド吐出性能
吐出ノズルが９５％以上、且つ吐出角度０．５°以内のノズルが９０％以上
・着色層の均一性
目視観察で顔料の凝集なきこと
・耐溶剤性
オーバーコート層表面がＮＭＰ、３０ｍｉｎのスポットラビングテストで塗膜損傷なきこと
・カラーフィルタ基板の平滑性
オーバーコート層表面のＲａ（μｍ）値が０．１以下であること
【０１５２】
＜実施例２＞
実施例１におけるガラス繊維含有架橋樹脂入りプラスチックフィルムの比率を樹脂７０重量％、ガラス繊維３０重量％、およびガスバリア層の膜厚を１００ｎｍにした以外は、実施例１と同様の方法で行い、ロール状カラーフィルタ基板を得た。このロール状カラーフィルタ基板は実施例１同様、プラスチック基板の平滑性、ガスバリア性、遮光膜の遮光性、インクジェット吐出性能、着色層の均一性、耐溶剤性、カラーフィルタ基板の平滑性に優れた性能を示した。
【０１５３】
＜実施例３＞
実施例１におけるパターン状遮光層の膜厚を約２．０μｍ、受像層のアクリル共重合ポリマーの組成比をメチルメタクリレート３５部、エチルアクリレート６０部、アクリル酸５部とした以外は、実施例１と同様の方法で行い、ロール状カラーフィルタ基板を得た。このロール状カラーフィルタ基板は実施例１同様、プラスチック基板の平滑性、ガスバリア性、遮光膜の遮光性、インクジェット吐出性能、着色層の均一性、耐溶剤性、カラーフィルタ基板の平滑性に優れた性能を示した。
【０１５４】
＜実施例４＞
実施例１における受像層の膜厚を約５μｍ、着色インクの調整粘度を４〜５ｃｐｓとした以外は、実施例１と同様の方法で行い、ロール状カラーフィルタ基板を得た。このロール状カラーフィルタ基板は実施例１同様、プラスチック基板の平滑性、ガスバリア性、遮光膜の遮光性、インクジェット吐出性能、着色層の均一性、耐溶剤性、カラーフィルタ基板の平滑性に優れた性能を示した。
【０１５５】
＜比較例１＞
実施例１におけるガラス繊維含有架橋樹脂入りプラスチックフィルムの比率を樹脂５重量％、ガラス繊維９５重量％、およびガスバリア層の膜厚を３０ｎｍにした以外は、実施例１と同様の方法で行ったが、プラスチック基板の平滑性、およびガスバリア性に劣り、ロール状カラーフィルタ基板の作成に至らなかった。
【０１５６】
＜比較例２＞
実施例１におけるパターン状遮光層の膜厚を約１．０μｍ、受像層のアクリル共重合ポリマーの組成比をメチルメタクリレート８０部、エチルアクリレート１５部、アクリル酸５部とした以外は、実施例１と同様の方法で行ったが、遮光膜の遮光性、および着色層の均一性に劣り、ロール状カラーフィルタ基板の作成に至らなかった。
【０１５７】
＜比較例３＞
実施例１における受像層の膜厚を約１μｍ、着色インクの調整粘度を２０ｃｐｓとした以外は、実施例１と同様の方法で行ったが、インクジェット吐出性能、および着色層の均一性に劣り、ロール状カラーフィルタ基板の作成に至らなかった。
【０１５８】
＜比較例４＞
実施例１におけるオーバーコート層の組成比を光硬化型アクリルポリマー９０部、アクリルモノマー８部、光開始剤２部とし、塗布膜厚を約１．５μｍとした以外は、実施例１と同様の方法でロール状カラーフィルタ基板を作成したが、耐溶剤性、カラーフィルタ基板の平滑性に劣る性能であった。